(57)【要約】【課題】遮光性のみならず、遮音性及び断熱性に優れたカーテン用素材を提供する。【解決手段】主としてポリウレタン樹脂からなり、平均孔径１０μ以上の連続気孔を有する多孔質膜が基布の少なくとも片面に形成されたシート状物であって、多孔質膜がポリウレタン樹脂１００重量部に対して、可視光の透過率が１０％以下である粒子が固形分比で４〜５０重量部配合されて形成されたものであり、かつ多孔質膜はＪＩＳ規格Ｌ−１０９６（Ａ法）に準拠して測定した通気性が０．１０ｃｃ／ｃｍ２／ｓｅｃ以下であるものとする。【特許請求の範囲】
【請求項１】
主としてポリウレタン樹脂からなり、平均孔径１０μ以上の連続気孔を有する多孔質膜が基布の少なくとも片面に形成されたシート状物であって、
前記多孔質膜がポリウレタン樹脂１００重量部に対して、可視光の透過率が１０％以下である粒子が固形分比で４〜５０重量部配合されて形成されたものであり、
かつ前記多孔質膜はＪＩＳ規格Ｌ−１０９６（Ａ法）に準拠して測定した通気性が０．１０ｃｃ／ｃｍ２／ｓｅｃ以下である
ことを特徴とする、遮音性及び断熱性を有する遮光性カーテン用素材。
【請求項２】
前記基布が厚み０．２０ｍｍ以上又は重量１００／ｍ２以上であることを特徴とする、請求項１に記載の遮音性及び断熱性を有する遮光性カーテン用素材。
【請求項３】
前記可視光の透過率が１０％以下である粒子が金属粒子及び／又はカーボン粒子であり、その粒子径が１０μ以下であることを特徴とする、請求項１又は２に記載の、遮音性及び断熱性を有する遮光性カーテン用素材。
【請求項４】
前記多孔質膜を構成するポリウレタン樹脂に難燃剤が配合されたことを特徴とする、請求項１〜３のいずれか１項に記載の遮音性及び断熱性を有する遮光性カーテン用素材。
【請求項５】
ＪＩＳ規格Ｌ−１０５５（Ａ法）に準拠して測定した遮光率が９９％以上であり、かつＪＩＳ規格Ａ−１４１６に準拠して測定した遮音率が７０％以上であり、かつ受光部から２５０ｍｍの試験箱上に、多孔質膜面が光源側になるようにしてサンプルを装着し、日射量５１０ｋｃａｌ／ｍ２・ｈになるように調整したハロゲンランプを照射して、１時間後の温度を測定し、次式から求めた断熱性が３℃以上であることを特徴とする、請求項１〜４のいずれか１項に記載の、遮音性及び断熱性を有する遮光性カーテン用素材。
断熱性（℃）＝Ａ−Ｂ
Ａ：照射面の温度（℃）
Ｂ：反対側の温度（℃）
【発明の詳細な説明】
【技術分野】
【０００１】
本発明はカーテン用素材に関し、特に、遮音性及び断熱性の高い遮光性カーテン用素材に関する。
【背景技術】
【０００２】
従来より、遮光性を有するカーテン素材としては様々なものが知られており、例えば、繊維を染色した原着糸により構成されたものが広く用いられている（例えば、特開２００１−２９５１５４号公報、特開平１１−０９３０３４号公報参照）。しかしながら、その様な素材による遮光カーテンは、例えば、洗濯後に目よれ等により当初の遮光性が得られなくなるという欠点や、染色の色により遮光性能が異なるという欠点があった。
【０００３】
一方、最近のストレス社会において、不眠を感じる人が増加しており、快眠グッズが多数提案されている。カーテンにおいても、快眠を得るために、従来の遮光性に加え、遮音効果、断熱効果の向上が期待されている。
【０００４】
また、昨今のホームシアターブームからも、遮光性と遮音性を合わせ持つカーテンが要求されるようになってきている。加えて、地球温暖化の問題に対し、これまで以上に省エネルギーの要求が高まって来ており、カーテンにおいても高い断熱性が期待されている。
【０００５】
しかしながら、今日に至るまで、優れた遮光性が持続し、かつ遮音性と断熱性の機能を向上させたカーテン素材は知られていなかった。
【特許文献１】特開２００１−２９５１５４号公報
【特許文献２】特開平１１−０９３０３４号公報
【発明の開示】
【発明が解決しようとする課題】
【０００６】
本発明は、上記に鑑みてなされたものであり、優れた遮光性が持続し、かつ高い遮音性と断熱性の機能が付与された新規なカーテン用素材を提供しようとするものである。
【課題を解決するための手段】
【０００７】
本発明者は、ポリウレタン樹脂等からなる連続気孔を有する多孔質膜が優れた遮音効果及び断熱性を有する事に着目した。この観点から鋭意研究を進めた結果、所定の孔径の連続気孔を有する多孔質膜内に可視光での透過率が１０％以下である粒子を所定量配合し、かつ、基布と積層する事により、遮光性に加えて、遮音性と断熱性の機能が優れたカーテン用素材が得られ、上記課題が工業的に有利に解決されることを見い出した。
【０００８】
すなわち、本発明の遮音性及び断熱性を有する遮光性カーテン用素材は、上記の課題を解決するために、主としてポリウレタン樹脂からなり、平均孔径１０μ以上の連続気孔を有する多孔質膜が基布の少なくとも片面に形成されたシート状物であって、多孔質膜がポリウレタン樹脂１００重量部に対して、可視光の透過率が１０％以下である粒子が固形分比で４〜５０重量部配合されて形成されたものであり、かつこの多孔質膜はＪＩＳ規格Ｌ−１０９６（Ａ法）に準拠して測定した通気性が０．１０ｃｃ／ｃｍ２／ｓｅｃ以下であるものとする（請求項１）。
【０００９】
上記において、基布は厚み０．２０ｍｍ以上又は重量１００／ｍ２以上であることが好ましい（請求項２）。
【００１０】
上記可視光の透過率が１０％以下である粒子としては、粒子径が１０μ以下である金属粒子及び／又はカーボン粒子が好適に用いられる（請求項３）。
【００１１】
上記多孔質膜を構成するポリウレタン樹脂には、防炎性付与を目的に、難燃剤を配合することが出来る（請求項４）。
【００１２】
上記遮音性及び断熱性を有する遮光性カーテン用素材は、好ましくは、ＪＩＳ規格Ｌ−１０５５（Ａ法）に準拠して測定した遮光率が９９％以上であり、かつＪＩＳ規格Ａ−１４１６に準拠して測定した遮音率が７０％以上であり、かつ受光部から２５０ｍｍの試験箱上に、多孔質膜面が光源側になるようにしてサンプルを装着し、日射量５１０ｋｃａｌ／ｍ２・ｈになるように調整したハロゲンランプを照射して、１時間後の温度を測定し、次式から求めた断熱性が３℃以上であるものとする（請求項５）。
【発明の効果】
【００１３】
本発明のカーテン用素材によれば、遮光性のみならず、遮音性及び断熱性に優れたカーテンが得られる。また、本発明のカーテン用素材は難燃性を付与することも容易である。
【発明を実施するための最良の形態】
【００１４】
本発明のカーテン用素材は、上記のように、基布の少なくとも片面に、主としてポリウレタン樹脂からなり、連続気孔を有する多孔質膜を形成したシート素材であって、ポリウレタン樹脂１００重量部に対して可視光の透過率が１０％以下である粒子を固形分比で４〜５０重量部配合することにより得られるものである。なお、本明細書でいう可視光の透過率とは、透明のビヒクル１００重量部に対して試料を固形分比で５０重量部配合して厚さ１０μの乾燥皮膜を形成し、分光光度計にて可視光域（４００μｍ〜７５０μｍ）で測定された反射率とする。
【００１５】
多孔質膜を構成するポリウレタン樹脂については、特に限定はなく、従来から用いられているものを適宜用いることができる。その例としては、ポリエステル系やポリエーテル系やポリカーボネート系、さらにはシリコーンやフッ素やアミノ酸等の共重合系のポリウレタン等が挙げられる。また、必要に応じて、酸化ケイ素等の添加物や、架橋剤等の助剤を添加してもよい。
【００１６】
多孔質膜は、本発明で目的とする遮音性と断熱性を得るためには、平均孔径１０μ以上の連続気孔を有するものでなければならない。平均孔径１０μ以上の連続気孔を有する多孔質膜にすることにより、膜内に入射した音が減衰により効果的に消音されると考えられる。また、多孔質膜内の連続機構内には空気が存在するが、これによって一定量以上の空気層が形成されることにより優れた断熱性能が発揮されるものと考えられる。但し、平均孔径は１００μ以下であることが好ましい。１００μを超えると充分な膜強度が得られないためである。なお、本発明で使用する多孔質膜内には、平均孔径１０μ以上の細孔の他に平均孔径１μ未満の微細孔も多数発生し得るが、本明細書でいう「平均孔径１０μ以上の連続気孔」というときの「平均孔径」は、このような平均孔径１μ未満の微細孔の孔径は無視した数値とする。
【００１７】
また、多孔質膜は通気性が０．１０ｃｃ／ｃｍ２／ｓｅｃ以下でなければならない。通気性がこれを超えると、所望の遮音性及び断熱性が得られ難くなる。なお、本明細書でいう通気性とは、ＪＩＳ規格Ｌ−１０９６（Ａ法）（フラジュール型法）により測定されたものとする。
【００１８】
次にポリウレタン樹脂に配合される可視光での透過率が１０％以下である粒子の例としては、アルミニウム、鉄、銅等の金属粒子が挙げられるが、中でもアルミニウムが取扱い性に優れていることから、本発明において特に有効に用いられる。また、カーボンブラックも、安価であり、かつ取扱い性に優れていることから特に有効に用いられる。粒子の透過率が１０％を超えると本発明の目的とする遮光率が十分に得られない。また、粒子径は特に限定されないが、平均粒子径で１０μ以下が望ましい。平均粒子径が１０μを超えると、塗工時の欠点発生の原因となるためである。なお、本明細書でいう平均粒子径とは、レーザー回折式粒度分布計で測定したものとする。
【００１９】
粒子の配合量に関しては、透過率が１０％以下の粒子でも、その配合率が樹脂１００重量部に対して４重量部未満では、本発明の目的とする遮光性が不十分となる。一方、５０重量部を超えると、ドレープ性、意匠性に影響が出て、好ましくない。
【００２０】
上記多孔質膜には、防炎性付与を目的に、難燃剤を配合することもできる。難燃剤としては、臭素系、リン系等の従来から用いられているものが特に制限なく使用できるが、水に不溶のタイプが好ましい。
【００２１】
また、上記多孔質膜の表面には、表面の保護や意匠性の向上を目的に、ドット状もしくは連続的に保護膜を積層させても良い。保護膜の素材としては目的に応じたものを適宜使用すれば良いが、例えば、ポリウレタン、シリコン、アクリル等の高分子材料が用いられる。
【００２２】
次に本発明で用いる基布は、カーテンの使用目的等により適宜選択すればよいが、例としては、ナイロン繊維やポリエステル繊維、ポリアミド繊維のごとき合成繊維、アセテート繊維のごとき半合成繊維、綿や麻や羊毛のごとき天然繊維を単独で使用するか、又は２種以上使用した、織物や編物、不織布等が挙げられる。
【００２３】
本発明においては、上記基布に多孔質膜が積層されるが、積層されるのは基布の片面でも両面でもよい。また、多孔質膜は明確な層をなしていてもよいが、基布にポリウレタン樹脂が浸透して明確な層をなしていなくてもよい。なお、基布の片面に多孔質膜を形成した場合は、通常は、多孔質膜面を外側（窓側）にしてカーテンとして使用する。
【００２４】
本発明においては、上記構成により、遮光率が９９％以上、遮音率が７０％以上、かつ断熱性が３℃以上という、遮光性に加え、遮音性と断熱性が極めて優れたカーテン用素材を得ることが可能となる。
【００２５】
なお、本明細書でいう遮光率（％）とは、ＪＩＳ規格Ｌ−１０５５（Ａ法）に準じ、受光部から１００ｍｍの位置の試験箱上に、多孔質膜面が光源側になるようにしてサンプルを装着し、照度１０００ｌｘに調整した光源から、試験片を通過した光を測定して、次式から求めたものとする。
【００２６】
遮光率（％）＝（１−Ａ／Ｂ）×１００
Ａ：試験片を装着した時の照度（ｌｘ）
Ｂ：試験片を装着していない時の照度（ｌｘ）
【００２７】
また、遮音率（％）は、ＪＩＳ規格Ａ−１４１６に準じた遮音性測定装置と方法によって、８ｋＨｚの透過損失値を測定し、次式から求めたものとする。
【数１】
2005068586.tif 000002
【００２８】
また、断熱性は、受光部から２５０ｍｍの試験箱上に、多孔質膜面が光源側になるようにしてサンプルを装着し、日射量５１０ｋｃａｌ／ｍ２・ｈになるように調整したハロゲンランプを照射し、１時間後の温度を測定し、次式から求めたものとする。
【００２９】
断熱性（℃）＝Ａ−Ｂ
Ａ：照射面の温度（℃）
Ｂ：反対側の温度（℃）
【００３０】
本発明のカーテン用素材の製造方法は特に限定されないが、例えば、以下の方法により容易に得ることができる。すなわち、極性溶剤に溶解させたポリウレタン樹脂溶液に可視光での透過率が１０％以下の粒子を所定量混合し、得られたスラリーを基布にコーティングし、水を主体とする凝固液にこれを浸漬し、極性溶剤を水中に除去することにより、ポリウレタンをゲル化させ、水洗・乾燥する。また、上記スラリーを剥離フィルム等に塗布して上記と同様にして多孔質膜を得て、これを剥離紙等から剥離して基布と積層することも可能である。
【実施例】
【００３１】
次に実施例により本発明を更に詳しく説明するが、本発明はこれらによって限定されるものではない。
【００３２】
［実施例１］
重量１５０ｇ／ｍ３のポリエステル生地にフッ素系撥水剤にて撥水処理を行った。
【００３３】
次に、下記処方１に示す組成（配合比率は重量部で示す。以下同様。）でポリウレタン溶液を調製し、上記ポリエステル生地の片面にナイフオーバーロールコーターにて１３０ｇ／ｍ２の割合で塗工し、ＤＭＦ（Ｎ，Ｎ−ジメチルホルムアミド）を１０重量％含有した水溶液を凝固液とする浴槽中に３０℃にて３分間浸漬してポリウレタン樹脂を湿式凝固させ、ついで８０℃のお湯にて１０分間水洗し、１４０℃にて熱風乾燥することにより、ポリエステル生地に多孔質膜が積層されたカーテン用素材を得た。電子顕微鏡を用いて調べたところ、多孔質膜は連続気孔を有しており、その平均孔径は２５μであった。得られたカーテン用素材について、通気性、遮光性、遮音性、断熱性を測定評価した。結果を表１に示す。
【００３４】
〔処方１〕
クリスボン８１６６    １００部（大日本インキ化学工業株式会社製、ポリエステル系ポリウレタン、固形分３０％）
バーノックＤ５００        １部（大日本インキ化学工業株式会社製、ブロックイソシアネート）
サイリシア＃３５０        ５部（富士デヴィソン化学株式会社製、多孔質シリカゲル）
DILAC BLACK L-６６３５  １０部（大日本インキ化学工業株式会社製、ポリエステル系顔料、カーボン配合率２６％、透過率０．１％）
ＤＭＦ                  ５０部
【００３５】
［実施例２］
上記実施例２と同一の処方、製法を用いて得られたカーテン用素材のウレタン膜上に、下記処方２に示す組成で調製したポリウレタン溶液をグラビアコーター（３２メッシュ、開孔率５０％）にて塗工し、１４０℃にて熱風乾燥し、遮音性及び断熱性を有する遮光性カーテン用素材を得た。得られたカーテン用素材について、通気性、遮光性、遮音性、断熱性を測定評価した。結果を表１に示す。
【００３６】
〔処方２〕
ＮＹ．３２４          １００部（大日本インキ化学工業株式会社製、ポリカーボネート系ポリウレタン  固形分２０％）
DILAC BLACK L-１７６９S  ５部（大日本インキ化学工業株式会社製、ポリカーボネート系顔料）
サイリシア＃３５０        ５部（富士デヴィソン化学株式会社製、多孔質シリカゲル）
メチルエチルケトン    １００部
【００３７】
［比較例１］
実施例１で用いたポリエステル生地について、通気性、遮光性、遮音性、断熱性を測定評価した。結果を表１に示す。
【００３８】
［比較例２］
実施例１で用いたポリエステル生地と同組織にて、ヨコ糸に原着糸を用いた生地について、通気性、遮光性、遮音性、断熱性を測定評価した。結果を表１に示す。
【００３９】
［比較例３］
上記実施例と同処方にて撥水処理を行った布帛に、下記処方３に示す組成で調製したポリウレタン溶液をナイフオーバーロールコースターにて１３０ｇ／ｍ２の割合で塗工し、ＤＭＦを１０重量％含有した水溶液を凝固液とする浴槽中に３０℃にて３分間浸漬して、ポリウレタン塗布液を湿式凝固させた。次いで、これを８０℃の温湯にて１０分間水洗し、１４０℃にて熱風乾燥し、カーテン用素材を得た。得られた布帛について、電子顕微鏡にて調べたところ、平均孔径は２μであった。得られたカーテン用素材について、通気性、遮光性、遮音性、断熱性を測定評価した。結果を表１に示す。
【００４０】
〔処方３〕
クリスボン８１６６      １００部（大日本インキ化学工業株式会社製、ポリエステル系ポリウレタン、固形分３０％）
バーノックＤ５００          １部（大日本インキ化学工業株式会社製、ブロックイソシアネート）
サイロホービック＃５０５  ２０部（富士デヴィソン化学株式会社製、多孔質シリカゲル）
ＤＭＦ                    ５０部
【００４１】
【表１】
2005068586.tif 000003
【産業上の利用可能性】
【００４２】
本発明のカーテン用素材は、広く一般家庭や、店舗、事務所、工場等の商業用・工業用施設のカーテンに使用することができるが、寝室、ホームシアター等の、遮光性と遮音性が併せて要求される場所に特に好適に用いることができる。